폴리이미드 필름은, 내열성, 내화학성, 기계적 강도, 전기적 특성, 치수 안정성 등이 우수하기 때문에, 전기/전자 디바이스 분야 및 반도체 분야 등의 다양한 애플리케이션에서 널리 이용되고 있다.     예를 들어, 폴리이미드 필름은 회로판용 베이스 필름, 가요성 배선판용 베이스 필름 등으로서 사용되고 있다.     적합한 폴리이미드 필름의 일 예는, 3,3',4,4'-비페닐테트라카르본산 이무수물을 주성분으로 포함하는 방향족 테트라카르본산 성분과 p-페닐렌디아민을 주성분으로 포함하는 방향족 디아민 성분으로부터 제조되는 폴리이미드 필름이다 (예를 들어, 특허 문헌 1 참조).일반적으로, 폴리이미드 필름이 상술된 베이스 필름으로서 사용되는 경우, 폴리이미드 필름의 열팽창 계수는 그 위에 적층되는 금속의 열팽창 계수에 가깝도록 제어되는 것이 바람직하다.     하지만, 최근, 상술된 베이스 필름으로서, 예를 들어, MD 방향의 열팽창 계수가 구리와 같은 금속의 열팽창 계수에 가깝고, 그리고 TD 방향의 열팽창 계수가 실리콘과 같은 칩 부재의 열팽창 계수 또는 액정용 유리판의 열팽창 계수에 가깝도록 제어되는, MD 방향과 TD 방향 사이의 열팽창 계수가 상이한 이방성 폴리이미드 필름이 요구되고 있다. 특허 문헌 2에는, 폭 방향의 열팽창 계수가 길이 방향의 열팽창 계수보다 더 낮은 폴리이미드 필름의 제조 방법으로서, 폴리이미드 전구체의 용매 중의 용액을 지지체 상에 유연 (flow-cast) 하는 단계, 용액으로부터 용매를 제거하여 자기 지지성 필름을 형성하는 단계, 자기 지지성 필름을 80℃ ~ 300℃ 의 초기 가열 온도에서 폭 방향으로 연신하는 단계, 및 이후 필름을 350℃ ~ 580℃ 의 최종 가열 온도에서 가열하는 단계를 포함하는, 폴리이미드 필름의 제조 방법이 개시되어 있다.특허 문헌 2의 실시예에서는, 초기 가열 온도로서 온도 조건 [1] (105℃×1분 - 150℃×1분 - 280℃×1분) 또는 선택적으로 온도 조건 [2] (105℃×1분 - 150℃×1분 - 230℃×1분) 하에서 자기 지지성 필름을 가열하면서, 필름의 폭 방향에서의 양단을 고정시키는 고정 부재를 초기 가열 동안 일정한 속도 및 일정한 비율로 드로우잉하는 것에 의해 자기 지지성 필름을 연신하고, 그리고 이후 필름을 연신하지 않고 최종 가열 온도로서 350℃×2분 가열하여 이미드화의 완료를 달성함으로써, 폴리이미드 필름이 제조되었다.
이 문장들은 임의의 순서로 섞여 있습니다. 모든 문장을 활용하여 원본 단락의 순서와 내용을 올바른 순서로 재구성하세요.
#문장 리스트: ['    하지만, 최근, 상술된 베이스 필름으로서, 예를 들어, MD 방향의 열팽창 계수가 구리와 같은 금속의 열팽창 계수에 가깝고, 그리고 TD 방향의 열팽창 계수가 실리콘과 같은 칩 부재의 열팽창 계수 또는 액정용 유리판의 열팽창 계수에 가깝도록 제어되는, MD 방향과 TD 방향 사이의 열팽창 계수가 상이한 이방성 폴리이미드 필름이 요구되고 있다.', '특허 문헌 2에는, 폭 방향의 열팽창 계수가 길이 방향의 열팽창 계수보다 더 낮은 폴리이미드 필름의 제조 방법으로서, 폴리이미드 전구체의 용매 중의 용액을 지지체 상에 유연 (flow-cast) 하는 단계, 용액으로부터 용매를 제거하여 자기 지지성 필름을 형성하는 단계, 자기 지지성 필름을 80℃ ~ 300℃ 의 초기 가열 온도에서 폭 방향으로 연신하는 단계, 및 이후 필름을 350℃ ~ 580℃ 의 최종 가열 온도에서 가열하는 단계를 포함하는, 폴리이미드 필름의 제조 방법이 개시되어 있다.특허 문헌 2의 실시예에서는, 초기 가열 온도로서 온도 조건 [1] (105℃×1분 - 150℃×1분 - 280℃×1분) 또는 선택적으로 온도 조건 [2] (105℃×1분 - 150℃×1분 - 230℃×1분) 하에서 자기 지지성 필름을 가열하면서, 필름의 폭 방향에서의 양단을 고정시키는 고정 부재를 초기 가열 동안 일정한 속도 및 일정한 비율로 드로우잉하는 것에 의해 자기 지지성 필름을 연신하고, 그리고 이후 필름을 연신하지 않고 최종 가열 온도로서 350℃×2분 가열하여 이미드화의 완료를 달성함으로써, 폴리이미드 필름이 제조되었다.', '폴리이미드 필름은, 내열성, 내화학성, 기계적 강도, 전기적 특성, 치수 안정성 등이 우수하기 때문에, 전기/전자 디바이스 분야 및 반도체 분야 등의 다양한 애플리케이션에서 널리 이용되고 있다.', '    예를 들어, 폴리이미드 필름은 회로판용 베이스 필름, 가요성 배선판용 베이스 필름 등으로서 사용되고 있다.', "    적합한 폴리이미드 필름의 일 예는, 3,3',4,4'-비페닐테트라카르본산 이무수물을 주성분으로 포함하는 방향족 테트라카르본산 성분과 p-페닐렌디아민을 주성분으로 포함하는 방향족 디아민 성분으로부터 제조되는 폴리이미드 필름이다 (예를 들어, 특허 문헌 1 참조).일반적으로, 폴리이미드 필름이 상술된 베이스 필름으로서 사용되는 경우, 폴리이미드 필름의 열팽창 계수는 그 위에 적층되는 금속의 열팽창 계수에 가깝도록 제어되는 것이 바람직하다."]